(57)【要約】【課題】  磁気通帳の基本的性能に制約を加えることなく、通帳の表紙の全面に図柄を印刷する事が可能である磁気通帳用表示材料を提供する。【解決手段】  ５０μｍ以上、３００μｍ以下の合成紙１の一方の面に少なくても部分的に形成された磁気記録層２を有し、その上層の全面に隠蔽層３を備えたことを特徴とする磁気通帳用磁気表紙材料。該隠蔽層上に図柄を印刷する印刷層４、さらにその上に保護層５を設けても良い。さらに合成紙の磁気記録層と反対側には、記帳用頁と貼り合わせるための接着剤層６と該接着剤層用の離型紙７を備えていても良い。【選択図】  図１  
2005238724.tif 000002
【特許請求の範囲】
【請求項１】
厚さ５０μｍ以上で３００μｍ以下の合成紙の一方の面に、少なくとも部分的に形成された磁気記録層を有し、少なくとも一部が磁気記録層で覆われた合成紙上の全面に隠蔽層を有することを特徴とする磁気通帳用表紙材料。
【請求項２】
合成紙を挟んで、磁気記録層及び隠蔽層と反対側の面に接着剤層を有する請求項１に記載の磁気通帳用表紙材料。  
【請求項３】
合成紙を挟んで、磁気記録層及び隠蔽層と反対側の面に、粘着剤層と離型紙とをこの順に積層した請求項１に記載の磁気通帳用表紙材料。
【請求項４】
前記隠蔽層の上部の少なくとも一部に印刷層を有する請求項１〜３のいずれか１項に記載の磁気通帳用表紙材料。
【請求項５】
隠蔽層または印刷層で覆われた合成紙の一方の面の上部に、保護層を有する請求項４に記載の磁気通帳用表紙材料。
【請求項６】
請求項１〜５に記載の磁気通帳用表紙材料を用いて作製されたことを特徴とする通帳。
【発明の詳細な説明】
【技術分野】
【０００１】
本発明は磁気通帳用表紙材料及びこれを用いた通帳に関するものである。
【背景技術】
【０００２】
従来から、取引情報を記録するために磁気ラベルを貼り付けた通帳が用いられている。これら通帳は、一般的にクロス紙と呼ばれる通帳読取装置の読取動作に対する耐久性に優れた繊維質状の基材の表面に所定の印刷層を設け、その基材の一部に磁気ラベルを貼り付けて得た磁気通帳表紙材料と、綴じ合わせた複数枚の記帳ページを貼り合わせて２つ折りにして作製している。
近年、このような通帳には取引情報を記録する機能に加え、より高い意匠性を付加することが求められている。例えば、磁気ラベルの色相を従来の茶褐色もしくは黒色から、各種カラー色磁気ラベルを採用する事により、通帳の表紙の独自性を高め、高い意匠性を有した通帳を得る事などが挙げられる。
【０００３】
しかしながら、高い意匠性を有するために通帳用表紙材料及び通帳に各種カラー色磁気ラベルを用いる方法では、カラー色磁気ラベルを表紙の印刷とコーディネートしたとしても、磁気ラベルは表紙から１００μｍ程度突出しており、デザイン上の自由度が制約されるため、充分な意匠性を発揮できているとは言えなかった。
また、突出部を無くすため、表紙用基材の表面に直接、塗布して磁気層を得て、その上に全面の隠蔽層を形成することも出来るが、この方法では、磁性塗料が表紙表面に浸み込み易く均一な磁気記録層を形成し難い。また、表紙用基材の表面の凹凸が磁気記録層に影響して良好な磁気特性を得る事ができない問題がある。
【０００４】
このような問題を解決するため、プラスチックフィルム上に磁気記録層及び隠蔽層を有した磁気シートを形成し、これを表紙用基材紙の全面にわたって貼り合わせる事によって磁気通帳用表紙材料を得、さらにそれを複数枚の記帳ページと貼り合わせる事により、通帳を得る方法が提示されている（特許文献１参照）。この方法においては、表紙用基材紙の全面にわたって、ペットフィルム上に磁気記録層及び隠蔽層を有した磁気シートを貼り合わせる事によって、隠蔽層上部に各種印刷をする事ができ、高い意匠性が得られる。しかし、その反面、基材紙とプラスチックフィルムを全面にわたって貼り合わせているため、綴じ合わされ２つ折りにされたプラスチックフィルムの反発が強く、通帳がきれいに綴じ合わせられず開いてしまう問題がある。
【０００５】
【特許文献１】特開平１１−１２９６４９号公報
【発明の開示】
【発明が解決しようとする課題】
【０００６】
本発明の目的は、磁気通帳としての機能を損なうことなく、表紙表面に高意匠性を付与した印刷を行うことを可能にした磁気通帳用表紙材料を提供することである。
【課題を解決するための手段】
【０００７】
そこで本発明者らは、上記の課題を解決すべく鋭意検討を行った結果、従来の表紙用基材の一部に磁気ラベル貼り付けを行う方法や、表紙用基材紙の全面にプラスチックフィルム上に磁気記録層及び隠蔽層を有した磁気シートを貼り合わせる従来の方法ではなく、合成紙の一方の面に磁気層を塗布して形成し、その上部の全面に隠蔽層を設けて基材紙を用いない磁気通帳用表紙材料とし、その反対面に見返し紙を貼り記帳頁と綴ることによって通帳とすることにより、上記の課題を解決する事を見いだした。
すなわち本発明は、厚さ５０μｍ以上で３００μｍ以下の合成紙の一方の面に、少なくても部分的に形成された磁気記録層を有し、少なくとも一部が磁気記録層で覆われた合成紙上の全面に隠蔽層を有することを特徴とする磁気通帳用表紙材料を提供する。
【発明の効果】
【０００８】
このような通帳用表紙材料は、合成紙である基材表面全面に磁気記録層及び隠蔽層を設けていることから、隠蔽層上に各種印刷が可能であり、より高い意匠性を有しつつ、合成紙の折れに対する反発力の低さから、通帳は２つ折りをしてもきれいに綴じ合わされて開く事は無い。更に、従来は（１）フィルム上への磁気記録層と隠蔽層の形成。（２）表紙用基材紙の一面への前記フィルムの貼り合わせ。（３）表紙用基材の他面への見返り紙の貼り合わせの３工程あったのを、（１）合成紙への磁気記録層と隠蔽層の形成。（２）合成紙を基材とした磁気シートと見返り紙との貼り合わせの２工程に削減できる。すなわち、通帳としての意匠性と生産効率を両立させることができる。
【発明を実施するための最良の形態】
【０００９】
以下に本発明の通帳用表紙材料について、詳細に説明する。
本発明の磁気通帳用表紙材料とは、取引上の必要情報を専用読み取り機にて記録再生可能な磁気記録層をその表面に有した表紙用シートであって、２つ折りにした該シート間に記帳頁を挟み込んで合体し、磁気通帳用の表紙として用いるシートのことである。
【００１０】
図１に本発明における代表的な通帳用表紙材料及びそれを用いた通帳の断面図を示す。
本発明において使用する合成紙１としては、通常の紙のように磁気記録層用の塗布液を吸収、乾燥する過程で、歪みや皺が生じないよう磁気記録層用塗料の溶媒が浸透しない合成紙であれば特に制約なく使用することができる。具体的にはポリオレフィン系、ポリエステル系及び／又は樹脂フィルムの少なくとも片面に白色顔料層を塗工して作製する方法、あるいは前記樹脂を主原料としてこれに無機充填材と少量の安定剤、分散剤などを加えて２軸延伸フィルム成型法によって製膜し作製する方法等のフィルム法によるものと、合成繊維を用いるファイバー法によるもの等がある。合成紙の表面は繊維状の凹凸のあるクロス紙に比べ表面平滑性に優れ、塗布により直接に合成紙上に磁気記録層を形成することが可能であるが、表面の平滑性により優れるフィルム法によるものが好ましい。
【００１１】
合成紙は磁気通帳用の表紙として通常用いられるクロス紙に比べて、より薄い膜厚で通帳読み取り装置の読み取り動作に対する耐久性を満たすことができるが、通常この合成紙の厚みは５０μｍ〜３００μｍが好ましく１００〜２５０μｍがさらに好ましい。
厚みが５０μｍ以下であると磁気記録層の色が合成紙越しに見え易くなり、見返し紙を貼り合わせた際、見返し紙が暗く見え易く、他の頁用紙と異なる色相になる傾向がある。一方、合成紙の厚みが３００μｍを超えると合成紙の腰が強くなりすぎてしまい、通帳の背で２つ折りにする折り曲げ作業適性が悪化し易く、背が決まらなくなると共に通帳保存時に通帳が開き易くなる。また、通帳の表紙の厚みが厚くなりすぎてしまい通帳を自動発券機等で機械処理するのが困難となる傾向がある。
【００１２】
磁気記録層２は合成紙１の上に磁性塗料を塗布し、乾燥して形成することができる。
磁性塗料はγ−Ｆｅ２Ｏ３、Ｃｏ被着γ−Ｆｅ２Ｏ３、Ｆｅ３Ｏ４  、ＣｒＯ２、Ｆｅ、Ｂａフェライト、Ｓｒフェライト等の公知の磁性材料を、公知の結着剤樹脂及び溶剤等と共に公知の分散方法によって分散して作製することができる。該磁性塗料は、グラビア方式、リバース方式等の公知の塗工方法によって、合成紙１の上に塗工され、乾燥前または、乾燥中に磁場配向処理を施すことによって磁気記録層２を得ることができる。磁気記録層は通常５〜１０μｍ程度に形成されるが、使用する磁性材料の磁気特性や隠蔽層の膜厚を考慮し充分な再生出力が得られるよう適宜設定することができる。
【００１３】
隠蔽層３は磁気記録層２の色相を隠蔽する為の層であって、合成紙上のに少なくとも一部に形成された磁気記録層を介して合成紙上全面にわたって形成されるが、有色不透明な層であれば良い。また、磁気記録層が部分的に設けられている場合には合成紙１と磁気記録層２との間の段差を埋める役割も果たす。
隠蔽層３は、有機顔料、無機顔料、体質顔料等公知の顔料を結着剤樹脂及び溶剤等と共に公知の分散方法によって分散して成る隠蔽層用塗料を、グラビア方式、リバース方式等公知の塗工方式によって、磁気記録層上に塗設することによって形成することができる。
この場合、隠蔽層３は高い隠蔽性を有し、かつ、次工程で印刷を行う事まで考慮すると白色の隠蔽層であることが好ましい。更に、より高い隠蔽性を有する為に磁気記録層２と隠蔽層３の間にアルミニウムやスズ等の金属で蒸着層を設けても良い。隠蔽層３は通常３〜５μｍの膜厚に形成されるが、磁気記録層２の再生出力を低減させずにかつ磁気記録層を充分に隠蔽し得るように、顔料の種類と膜厚が適宜設定することができる。
【００１４】
磁気通帳により高い意匠性を付与するために、前記隠蔽層３の上に印刷層４を形成することができる。印刷層４は意匠性を高める為の層であり、例えばスクリーン印刷やオフセット印刷等の従来公知の印刷方式で得ることができる。また、印刷層用の塗料としては、従来公知の塗料、例えばＵＶ硬化型インキや溶剤型インキ等を用いる事ができる。
【００１５】
磁気通帳表面の耐擦過性向上のために、前記隠蔽層上にあるい印刷層を付与したときには印刷層上に保護層５を形成することができる。保護層５は磁気通帳用磁気表紙材料の表面を保護するためのもので、例えば、セルロース系樹脂、ウレタン系樹脂、ポリエステル系樹脂、ビニル系樹脂、エポキシ系樹脂、アクリル系樹脂等の耐摩耗性の良好な樹脂を含有する保護層用塗料を塗布、乾燥することによって形成することができる。
該保護層用塗料には、可塑剤としてフタル酸エステル、脂肪酸エステル、リン酸エステル等を添加することができ、また滑性を付与するものとして、低分子ポリエチレン、オレイルアマイド、ステアリアマイド、シリコーン等を添加することができる。
保護層用塗料としては塗布する際に、特に印刷層が溶剤型インクで形成されているときには、印刷層を侵して図柄を乱すことの無い溶剤を使用することが好ましく、例えばグリコールエーテル系やアルコール系の溶剤から適宜選択するのが好ましい。尚、使用する溶剤の量を少なくするために、アクリル系、エポキシ系、ポリエステル系等の紫外線硬化型樹脂や電子線硬化型樹脂を用いることができる。この保護層５の厚さは、例えば５μｍ以下、好ましくは１〜３μｍ程度である。
【００１６】
隠蔽層３、印刷層４、保護層５の合計の厚みは、磁気記録層用に情報を書き込み、また、磁気記録層から情報を読み取る際に、磁気記録層と磁気ヘッド間のスペーシングロスとなる。このスペーシングロスが大きくなると磁気的情報の読み取りの時にエラーを発生しやすくなる。この事から、隠蔽層、印刷層、保護層の総厚は１０μｍ以下が好ましく、更に好ましくは３μｍ以下が好ましい。
但し、この総厚は磁気ヘッドが読み取る場所、すなわち、磁気的な情報が記録されているトラック部分に印刷層を設けない事で総厚を薄くして、トラック以外の場所の総厚を厚くして、より高い意匠性を有する事もできる。
【００１７】
合成紙の磁気記録層とは反対面に見返り紙と貼り合わせるための接着剤層６を予め形成しておくことも出来る。接着剤層６は合成紙と見返し紙を貼り合わせる為のものであれば特に制限なく使用できる。例えば、ポリウレタン系接着剤、酢酸ビニル系接着剤等が挙げられる。また、上記の接着剤の代わりにアクリル系粘着剤を用いても良い。粘着剤を使用するときは磁気通帳用表紙材料の保管等から、離型紙を付けた方が好ましい。
【００１８】
磁気通帳用表紙材料を用いて通帳を作製するときは、複数の用紙をミシンで閉じた記帳頁の表表紙と裏表紙に該当する見返し紙部分を、同一平面になるように開いて合成紙上に形成した接着剤層または粘着剤層に貼り合わせ、前記表紙材料を二つ折りにする。このとき見返し紙部分も含めた通帳の表紙の全体の厚さは、安定した通帳読み取り装置の動作を得やすいように、１００μｍ〜３５０μｍであることが好ましい。
【実施例】
【００１９】
以下に本発明を実施例により説明する。実施例中、「％」及び「部」は、各々「重量％」及び「重量部」を示す。
まず、磁気記録層用塗料、隠蔽層用塗料１の調製方法について述べる。
【００２０】
＜ａ：磁気記録層用磁性塗料の調整＞                            
「γ−Ｆｅ２Ｏ３フェライト粉  ＭＸ−４５０」                １００部
（戸田工業社製磁性粉末）      ：Ｈｃ：２３ｋＡ／ｍ  
「ＳＯＬＢＩＮ  Ａ」                                        １５部
（日信化学工業株式会社製塩化ビニル−酢酸ビニル共重合体）          
「パンデックス  Ｔ−５２０６」                              １５部
（大日本インキ化学工業社製ウレタン樹脂）                          
「トルエン」                                              １００部
「メチルエチルケトン」                                    １００部
「シクロヘキサノン」                                        ５０部
をボールミルに入れ、１２時間分散混合して、塗料を作製した。その後、塗工前に上記塗料１００部に対してポリイソシアネートを３部添加して、分散撹拌機で３０分間撹拌して磁気記録層用磁気塗料を得た。          
【００２１】
＜ｂ：隠蔽層用塗料１の調製＞
「タイペーク  Ｒ−８３０」                                ３０部
（石原産業社製  酸化チタン）
「ＳＯＬＢＩＮ  Ａ」                                      １０部
（日信化学工業株式会社製塩化ビニル−酢酸ビニル共重合体）
「パンデックス  Ｔ−５２０６」                            １５部
（大日本インキ化学工業社製ウレタン樹脂）
「トルエン」                                              ３０部
「酢酸エチル」                                            ３０部
をビーズミルにて分散混合して、隠蔽層用塗料を作製した。その後、塗工前に上記塗料１００部に対してポリイソシアネートを２部添加して、分散攪拌機で３０分間撹拌して隠蔽層用塗料を得た。
合成紙はユポコンポレーション製の「合成紙ユポ」を使用した。
【００２２】
（実施例１）
厚み５０μｍの合成紙の片面に上記ａの磁気記録層用塗料を残留磁束が１．３μｗｂ／ｍになるように塗布し、その上部に上記ｂの隠蔽層用塗料を乾燥後膜厚が２μｍになるように塗布した。
その後、合成紙の反対面にアクリル系の粘着剤及び離型紙を貼り合わせて通帳用磁気表紙材料を得た。
【００２３】
（実施例２）
実施例１において、合成紙の厚みを３００μｍとした以外は実施例１と同様にして通帳用磁気表紙材料を得た。
【００２４】
（比較例１）
実施例１において、合成紙の厚みを３８μｍとした以外は実施例１と同様にして通帳用磁気表紙材料を得た。
【００２５】
（比較例２）  
実施例１において、合成紙の厚みを３５０μｍとした以外は実施例１と同様にして磁気通帳用表紙材料を得た。
【００２６】
（比較例３）
厚み５０μｍのポリエチレンテレフタレートの片面に上記ａの塗料を残留磁束が１．３μｗｂ／ｍになるように塗布し、その上部に上記ｂの隠蔽層用塗料を乾燥後膜厚が２μｍになるように塗布した。
その後、ポリエチレンテレフタレートの反対面に粘着剤及びリケイ紙を貼り合わせ、ラベル状に打ち抜き加工を行い、更にそのラベルをクロス紙に貼り合わせて磁気通帳用表紙材料を得た。
【００２７】
（比較例４）
厚み５０μｍのポリエチレンテレフタレートの片面に上記ａの塗料を残留磁束が１．３μｗｂ／ｍになるように塗布し、その上部に上記ｂの隠蔽層用塗料を乾燥後膜厚が２μｍになるように塗布した。
その後、ポリエチレンテレフタレートの反対面にドライラミネート用接着剤を用いて、厚み１６０μｍクロス紙全面に貼り合わせて磁気通帳用表紙材料を得た。
【００２８】
（比較例５）
厚み２００μｍのクロス紙の片面に上記ａの塗料を残留磁束が１．３μｗｂ／ｍになるように塗布し、その上部に上記ｂの隠蔽層用塗料を乾燥後膜厚が２μｍになるように塗布して磁気通帳用表紙材料を得た。
【００２９】
＜磁気通帳の作製＞
実施例１〜２及び比較例１〜５で得られた磁気通帳用表紙材料の表面にＵＶインキを用いてオフセット印刷機により所定の印刷を行った。
また、記帳頁用紙３枚（このうち、１枚は見返し用紙であり、片面にのみ印刷した。）にそれぞれ所定の印刷を施し、丁合した後、中央部をミシン綴じを行った。
その後、実施例１〜２及び比較例１、２は貼り合わせ機を用い、上記でミシン綴じした記帳用用紙の見返しと貼り合わせを行い所定のサイズに裁断して通帳を得た。
比較例３、４、５はクロス紙面に接着剤を塗布し、実施例１、２及び比較例１、２、と同様に貼り合わせ、裁断を行い通帳を得た。
こうして得られた実施例及び比較例の通帳について、磁気信号の出力変動、通帳表紙の印刷適性、綴じ合わせ性、見返し紙の明るさについて、評価した。評価方法と結果を下記に示す。
【００３０】
＜試験項目及び結果＞
（出力変動）
作製した通帳を記録密度１２磁束反転／ｍｍ、記録パターンＡｌｌ  １で書き込みを行い、専用の読みとり装置で信号の再生を行った。（最大出力電圧−最小出力電圧）／最大出力電圧で示される変動比が１５％以下を満たすものを○、１５％を越すものを×とした。
（印刷適性）
作製した通帳の隠蔽層上にＵＶインキを用いたオフセット印刷を行った。問題なく図柄を印刷できるものを○、図柄が乱れるものを×とした。
（綴じ合わせ性）
作製した通帳を表表紙を上にした水平な平坦面上に置いたとき、表表紙が持ち上がらないものを○、表紙が開いて記帳頁が見えてしまうものを×、表表紙が持ち上がるが表紙は開かないものを△とした。
（見返し紙の明るさ）
見返し紙面の紙片を平坦な白色拡散面上に起き、作製した通帳の見返し紙面とその明るさを目視で比較した。通帳の見返し紙面が暗いことが目視では判別不可能なものを○、それ以外を×とした。
【００３１】
【表１】
2005238724.tif 000003
【００３２】
＊１：磁気ラベルが突起している為、ラベル上部を含む領域には印刷を適切におこなうことが出来ない。
＊２：表紙のコシがありすぎる為、通帳が開いてしまう。
＊３：合成紙が薄いため、合成紙を通して磁気記録層の色相が出て見返し紙が暗くなる。
＊４：出力変動が大きくすぎて、磁気情報の正確な読みとりが困難である。
【００３３】
表１における結果から、実施例１、２のサンプルは、出力変動、印刷適性、通帳の綴じ合わせ性、見返し紙の明るさと通帳に求められる重要な特性を充分に有していることが判る。これに対して比較例１は合成紙が薄い事から、磁気層を隠蔽出来ていない。その為、見返し紙が暗くなる。比較例２、４は磁気通帳用表紙材料の全厚が厚ずぎてコシが強すぎる為、綴じ合わせたときに通帳が開いてしまう。比較例３は磁気ラベルが表紙より１００μｍ程度突起しており、表紙全面に印刷ができない。  比較例５はクロス紙に直接塗工している為、クロス紙の凹凸が影響してしまい出力変動が大きかった。
【図面の簡単な説明】
【００３４】
【図１】本発明における代表的な磁気通帳用表紙材料の断面構成図である。
【符号の説明】
【００３５】
１    合成紙
２    磁気記録層
３    隠蔽層
４    印刷層
５    保護層
６    粘着剤層
７    離型紙
【図１】
2005238724.tif 000004